FR 2664303 A1 19920110 FR 9008641 A 19900706 Composition hydrophobe et procédé de fabrication de motifs hydrofuges sur un tissu au moyen de ladite composition. La présente invention concerne une composition hydrophobe et un procédé de fabrication de motifs hydrofuges sur un tissu au moyen de ladite composition. D'une manière générale, lorsqu'un tissu, qui n'est pas essentiellement constitué de fibres synthétiques imperméables, est mis au contact de l'eau, il reste imprégné et prend une couleur plus sombre. Il existe par ailleurs des agents imperméabilisants pour le traitement superficiel des tissus mais ces produits ont une efficacité très réduite dans le temps, car ils ne sont que faiblement liés à La structure du tissu. La présente invention a pour but d'utiliser de manière avantageuse le phénomène de changement de teinte par imprégnation des toiles ou tissus tout en évitant les problèmes liés au vieillissement des agents hydrofuges. Ce but est atteint, conformément à l'invention au moyen d'une composition hydrophobe comprenant - de 5 à 30 % d'un agent hydrofuge - de 3 à 5 % d'un agent épaississant - de 3 à 5 % d'une résine thermocondensable - de 2 à 3 % d'un catalyseur de polymérisation de la résine thermocondensable, le reste étant de l'eau. Selon des caractéristiques avantageuses de l'invention, la résine thermocondensable est une résine mélamine-formol ; ledit agent épaississant comprend une fine dispersion d'une solution aqueuse d'un copolymère acrylique dans un solvant organique et ledit agent hydrofuge est choisi parmi les composés fluorés solubles ou miscibles dans l'eau. Un autre objet de la présente invention est un procédé de fabrication de motifs hydrofuges sur un tissu caractérisé en ce que on prépare, en solution aqueuse, une composition hydrophobe comprenant - de 5 à 30 % d'un agent hydrofuge tel qu'un composé fluoré soluble ou miscible dans l'eau, - de 3 à 5 % d'un agent épaississant, - de 3 à 5 % d'une résine thermocondensable, - de 2 à 3 % d'un catalyseur de polymérisation de ladite résine thermocondensable, le reste étant de L'eau, on applique ladite composition aqueuse sur le tissu non traité on sèche ladite composition sur le tissu à une température comprise entre 100 et 1100C, on fixe ladite composition par chauffage d'une durée comprise entre 30 s et 5 min à une température comprise entre 150 et 180 C. Les tissus ou toiles à motifs fabriqués avec le procédé et la composition de L'invention présentent une teinte unie à L'état sec et des différences de teinte entre les motifs hydrofuges et le reste du tissu à L'état humide ce qui procure un effet esthétique certain. De plus, les motifs hydrofuges fabriqués par le procédé de L'invention ne vieillissent pas et conservent Leur tenue et leurs propriétés hydrophobes même après de nombreux lavages du tissu. L'invention sera mieux comprise à la lecture de la description qui va suivre avec un exemple de réalisation. Selon L'invention on prépare tout d'abord, en solution aqueuse, une composition hydrophobe comprenant de 5 à 30 % d'un agent hydrofuge choisi de préférence parmi les composés fluorés solubles ou miscibles dans l'eau mélangé avec une quantité de 3 à 5 % d'un agent épaississant constitué d'une fine dispersion d'une solution aqueuse d'un copolymère acrylique dans un solvant organique de haute pureté. On ajoute ensuite de 3 à 5 % d'un haut polymère constitué d'une résine thermocondensable, de préférence d'une résine mélamine-formol puis de 2 à 3 % d'un catalyseur de polymérisation de ladite résine. On obtient ainsi une pâte aqueuse que l'on applique sur le tissu non traité. L'application de la composition hydrophobe sur le tissu est effectuée par impression en continu ou par sérigraphie en définissant des motifs prédéterminés. On sèche ensuite la composition pour faire disparaître le mi lieu aqueux. Le séchage est effectué de préférence en chauffant par tous moyens connus à une température comprise entre 100 et 1100C. On fixe ensuite la composition sur le tissu par réticulation du liant polymère obtenue en chauffant pendant une durée comprise entre 30 s et 5 min à une température comprise entre 150 C et 170 C. L'agent hydrofuge est ainsi piégé au sein des mailles ou fibres constituant le tissu au moyen de la résine thermocondensable polymérisée. Exemple On prépare une composition hydrophobe en solution aqueuse en mélangeant - 30 % de Foraperl 35 ffi (agent hydrofuge) fabriqué par La Société ATOCHEM (Fr), - 5 % de Texipoli (épaississant) fabriqué par la Société SCOTTBADER (USA), qui se présente sous la forme d'un Liquide crémeux dont la densité est de 1,05 à 20 C et qui est compatible avec des polymères anioniques, - 5 % de Proxef e (résine thermocondensable) fabriqué par la Société PROTEX (Fr), - 3 % de fixateur H(FH) (catalyseur) fabriqué par la Société ELLETTA (Italie) qui se présente sous la forme d'un liquide incolore. On complète jusqu'à 100 % avec de l'eau. La composition se présente sous la forme d'une pâte aqueuse. On applique cette composition sur une toile ou tissu de coton à 100 %, non traité, c'est-à-dire exempt de tout produit à l'exception des teintures, en formant des motifs. La composition est ensuite séchée sur le tissu par chauf fage, par exemple en four, à une température inférieure à 1100C. Puis, on fixe la composition en effectuant une polymérisation ou réticulation de la résine polymère Proxefpar chauffage pendant 5 min à une température voisine de 1800C. On obtient ainsi des motifs parfaitement invisibles lorsque le tissu de support est à L'état sec et qui se distinguent seulement lorsque le support textile est à L'état humide. En présence d'eau, les motifs conservent leur couleur initia le alors que le tissu s'assombrit, leur caractère hydrofuge hydrofuge empêchent localement l'imprégnation du tissu. REVENDICATIONS 1. Composition hydrophobe comprenant : - de 5 à 30 % d'un agent hydrofuge - de 3 à 5 % d'un agent épaississant - de 3 à 5 % d'une résine thermocondensable - de 2 à 3 % d'un catalyseur de polymérisation de la résine thermocondensable. le reste étant de l'eau. 2. Composition se ion la revendication 1, caractérisée en ce que ladite résine thermocondensable est une résine mélamineformol. 3. Composition selon la revendication 1 ou 2, caractérisée en ce que ledit agent épaississant comprend une fine dispersion d'une solution aqueuse d'un copolymère acrylique dans un solvant organique. 4. Composition selon L'une des revendications précédentes caractérisée en ce que ledit agent hydrofuge est choisi parmi les composés fluorés solubles ou miscibles dans l'eau. 5. Composition selon la revendication 3, caractérisée en ce que ledit agent épaississant a une densité de 1,05 à 20 C. 6. Composition hydrophobe comprenant - 30 % de Foraperl 350&commat; fabriqué par la Société ATOCHEM, - 5 % de Texipo &commat; fabriqué par la Société SCOTTBADER, - 5 % de Proxefu R fabriqué par la Société PROTEX, - 3 % de H(FH) fabriqué par la Société ELLETTA. 7. Procédé de fabrication de motifs hydrofuges sur un tissu caractérisé en ce que on prépare, en solution aqueuse, une composition hydrophobe comprenant - de 5 à 30 % d'un agent hydrofuge tel qu'un composé fluoré soluble ou miscible dans l'eau, - de 3 à 5 % d'un agent épaississant, - de 3 à 5 % d'une résine thermoconsendable, - de 2 à 3 % d'un catalyseur de polymérisation de ladite résine thermocondensable le reste étant de l'eau, on applique ladite composition aqueuse sur le tissu non traité, on sèche ladite composition sur le tissu à une température comprise entre 100 et 110 C, on fixe ladite composition par chauffage d'une durée comprise entre 30 s et 5 min à une température comprise entre 150 et 1800C. 8. Utilisation de la composition hydrophobe selon L'une des revendications 1 à 6, sur un tissu destiné à être mis au contact de L'eau.